МИКРОПОРИСТАЯ ПОЛИЭТИЛЕНОВАЯ МЕМБРАНА, СПОСОБ ЕЕ ИЗГОТОВЛЕНИЯ И СЕПАРАТОР ДЛЯ АККУМУЛЯТОРНОЙ БАТАРЕИ

5
1. Микропористая полиэтиленовая мембрана, выполненная из полиэтиленовой смолы с отношением средневесовой молекулярный вес/среднечисленный молекулярный вес от 5 до 300, содержащей 1 мас.% или более сверхвысокомолекулярного полиэтилена со средневесовым молекулярным весом 7·10 или более, причем микропористая полиэтиленовая мембрана содержит (а) крупноструктурированный слой со средним диаметром пор более 0,04 µм, который образован, по крайней мере, на одной из поверхностей, и (b) слой с плотной структурой, имеющий средний диаметр пор 0,04 µм или меньше, и при этом отношение площади крупноструктурированного слоя к площади слоя с плотной структурой в поперечном сечении мембраны составляет от 0,1 до 0,8.
5
2. Способ изготовления микропористой полиэтиленовой мембраны, включающий стадии смешения в расплаве полиэтиленовой смолы, имеющей отношение средневесовой молекулярный вес/среднечисленный молекулярный вес от 5 до 300 и содержащей 1 мас.% или более сверхвысокомолекулярного полиэтилена со средневесовым молекулярным весом 7·10 или более, с мембранообразующим растворителем; экструдирования полученной расплавленной смеси через фильеру; охлаждения полученного экструдата с образованием гелеобразного листа; растяжки гелеобразного листа, по крайней мере, в одном направлении; введения, по крайней мере, одной поверхности растянутого гелеобразного листа в контакт с нагревательным валком, температура которого регулируется в пределах от температуры рассеяния кристалла полиэтиленовой смолы плюс 10°С или выше до температуры ниже, чем температура плавления полиэтиленовой смолы; и последующего удаления мембранообразующего растворителя.
5
3. Сепаратор для аккумуляторной батареи, образованный микропористой полиэтиленовой мембраной, выполненной из полиэтиленовой смолы, имеющей отношение средневесовой молекулярный вес/среднечисленный молекулярный вес от 5 до 300 и содержащей 1 мас.% или более сверхвысокомолекулярного полиэтилена со средневесовым молекулярным весом 7·10 или более, причем микропористая полиэтиленовая мембрана содержит (а) крупноструктурированный слой со средним диаметром пор более 0,04 µм, который образован, по крайней мере, на одной из поверхностей, и (b) слой с плотной структурой, имеющий средний диаметр пор 0,04 µм или меньше, и при этом отношение площади крупноструктурированного слоя к площади слоя с плотной структурой в поперечном сечении мембраны составляет от 0,1 до 0,8.